(57)【要約】【課題】位相差フィルムや輝度向上フィルムが組み合わされた液晶表示用広視野角偏光フィルムであって、輝度ムラの少ないものを提供すること。【解決手段】光学補償フィルムに偏光層が積層されており、さらに当該偏光層上に位相差フィルムおよび／または輝度向上フィルムが積層されている広視野角偏光フィルムおいて、前記偏光層が光学補償フィルム上に直接積層されており、前記偏光層は、二色性染料を含むリオトロピック性溶液または二色性染料を含む液晶ポリマー溶液により作製されたものであり、かつ、前記偏光層の厚さが、０．１〜３μｍであることを特徴とする液晶表示用広視野角偏光フィルム。【選択図】図１
2010026529.tif 000002
【特許請求の範囲】
【請求項１】
光学補償フィルムに偏光層が積層されており、さらに当該偏光層上に位相差フィルムおよび／または輝度向上フィルムが積層されている広視野角偏光フィルムにおいて、
前記偏光層が光学補償フィルム上に直接積層されており、
前記偏光層は、二色性染料を含むリオトロピック性溶液または二色性染料を含む液晶ポリマー溶液により作製されたものであり、かつ、
前記偏光層の厚さが、０．１〜３μｍであることを特徴とする液晶表示用広視野角偏光フィルム。
【請求項２】
光学補償フィルムが支持フィルムと液晶性を示す材料からなる光学的異方性層を有することを特徴とする請求項１記載の液晶表示用広視野角偏光フィルム。
【請求項３】
偏光層表面に保護層を有することを特徴とする請求項１または２記載の液晶表示用広視野角偏光フィルム。
【請求項４】
光学補償フィルムに、偏光層形成材料をコーティングすることにより偏光層を積層した後、当該偏光層上に位相差フィルムおよび／または輝度向上フィルムを積層することを特徴とする請求項１〜３のいずれかに記載の液晶表示用広視野角偏光フィルムの製造方法。
【請求項５】
請求項１〜３のいずれかに記載の液晶表示用広視野角偏光フィルムの液晶パネルのガラス基板貼着面に粘着層が設けられていることを特徴とする液晶表示用広視野角偏光粘着フィルム。
【請求項６】
請求項５記載の液晶表示用広視野角偏光粘着フィルムが液晶パネルの少なくとも片側に貼着されていることを特徴とする液晶表示装置。
【発明の詳細な説明】
【技術分野】
【０００１】
本発明は、液晶表示用広視野角偏光フィルムおよび液晶表示用広視野角偏光粘着フィルムに関する。さらには当該液晶表示用広視野角偏光粘着フィルムが液晶パネルの少なくとも片側に貼着されている液晶表示装置に関する。
【背景技術】
【０００２】
液晶ディスプレイにおける液晶パネルには、その画像形成方式から液晶パネルの最表面を形成するガラス基板に偏光素子を配置することが必要不可欠であり、一般的には偏光フィルムが液晶パネルの最表面に貼着されている。このような偏向フィルムとしては、一般的には、偏光子として、ヨウ素や二色性染料が吸着した、一軸延伸されたポリビニルアルコール系フィルムが用いられ、当該偏光子を三酢酸セルロースのような透明フィルムにより両面を保護した三層構造のものが用いられている。しかし、これらの偏光フィルムは、一般的には耐熱性が不良であるため、８０℃以上の条件で使用することは制限されていた。
【０００３】
また、液晶パネルの最表面には偏光フィルムの他に、ディスプレイの表示品位を向上させるために様々な光学素子が用いられるようになってきている。たとえば、良視認の広視野角を達成し、また面内の輝度ムラの少ない液晶表示装置を形成するため、偏光フィルムに光学補償フィルムを積層した光学補償偏光フィルムが用いられている。光学補償フィルムは、たとえば、三酢酸セルロースフィルム等の支持フィルムに液晶性を示す材料を塗布して液晶層を形成したものであり、液晶層はディスコティック液晶を傾斜配向させたもの、ネマチック液晶を傾斜させたもの等により形成されている。かかる光学補償偏光フィルムは光学補償フィルムと偏光フィルムを接着剤を介して積層することにより製造されていた。さらに、光学補償偏光フィルムの偏光フィルム上には、良視認性等を向上させるため位相差フィルムや輝度向上フィルム等が積層されたものが用いられている。前記位相差フィルムや輝度向上フィルム等の積層も接着剤を介して行われていた。
【０００４】
しかし、前記偏光フィルムは耐熱性が悪く、またその厚さは、通常１００μｍ以上あったため、接着剤を介して偏光フィルムと光学補償フィルムと積層する際に、加熱収縮時に生じる応力（歪み）により窓枠状ムラが発生しやすい。特に偏光層に、さらに位相差フィルムや輝度向上フィルム等を積層して積層数が多くなっている場合には、輝度ムラが大きくなるという問題があった。
【発明の概要】
【発明が解決しようとする課題】
【０００５】
本発明は、位相差フィルムや輝度向上フィルムが組み合わされた液晶表示用広視野角偏光フィルムであって、輝度ムラの少ないものを提供すること、また液晶表示用広視野角偏光粘着フィルムを提供すること、さらには、当該広視野角偏光粘着フィルムが液晶パネルの少なくとも片側に貼着されている液晶表示装置を提供することを目的とする。
【課題を解決のための手段】
【０００６】
本発明者らは、前記課題を解決すべく、鋭意研究したところ、下記に示す広視野角偏光フィルムにより上記目的を達成できることを見出し、本発明を完成するに至った。
【０００７】
すなわち、本発明は、光学補償フィルムに偏光層が積層されており、さらに当該偏光層上に位相差フィルムおよび／または輝度向上フィルムが積層されている広視野角偏光フィルムにおいて、前記偏光層が光学補償フィルム上に直接積層されており、前記偏光層は、二色性染料を含むリオトロピック性溶液または二色性染料を含む液晶ポリマー溶液により作製されたものであり、かつ、前記偏光層の厚さが、０．１〜３μｍであることを特徴とする液晶表示用広視野角偏光フィルム、に関する。
【０００８】
前記本発明の液晶表示用広視野角偏光フィルムは、光学補償フィルムへの偏光層の積層に接着剤を用いずに偏光層を直接形成しているため、加熱処理した時に光学補償フィルム（特に支持フィルム）が収縮して発生する応力を緩和でき、偏光層上にさらに位相差フィルムや輝度向上フィルムを組み合わせた場合にも窓枠ムラが生じにくく、輝度ムラが少ない。
【０００９】
前記液晶表示用広視野角偏光フィルムにおいて、光学補償フィルムが支持フィルムと液晶性を示す材料からなる光学的異方性層を有するものであることが好ましい。
【００１０】
このような光学補償フィルムは、良視認の広視野角を達成し、また面内の輝度ムラの少ない液晶表示装置を形成するうえで有効であり、支持フィルムは偏光層を形成するうえでも好ましい。
【００１１】
前記液晶表示用広視野角偏光フィルムにおいて、偏光層が、二色性染料を含むリオトロピック性溶液により作製されたものであることが好ましい一態様である。また、前記液晶表示用広視野角偏光フィルムにおいて、偏光層が、二色性染料を含む液晶ポリマー溶液により作製されたものであることが好ましい一態様である。
【００１２】
前記本発明の偏光層はこれら偏光層形成材料をコーティングすることにより形成することができ、当該偏光層は、耐熱性の良好な薄膜の偏光層を形成できる。また、前記偏光層を有する本発明の液晶表示用広視野角偏光フィルムは、良視認で視野角が広く、耐湿性、耐久性、軽量性の点でも優れている。
【００１３】
前記偏光層は、偏光層形成材料として二色性染料を含むリオトロピック性溶液を用いた場合には、光学補償フィルム（特に支持フィルム）上に配向膜を設けなくても直接偏光層を積層することができ、耐熱性良好な偏光層を効率よく形成できる。
【００１４】
前記液晶表示用広視野角偏光フィルムにおいて、偏光層の厚さが、０．１〜１５μｍであることが好ましい。特に、偏光層の厚さは０．２〜３μｍであることが、偏光特性、耐久性の点から好ましい。
【００１５】
前記液晶表示用広視野角偏光フィルムにおいて、偏光層表面に保護層を有することが好ましい。液晶表示装置の仕様によっては偏光層の上に硬質表面を形成して視認を阻害する擦り傷の発生を防止できる。
【００１６】
さらに、本発明は、光学補償フィルムに、偏光層形成材料をコーティングすることにより偏光層を積層した後、当該偏光層上に位相差フィルムおよび／または輝度向上フィルムを積層することを特徴とする液晶表示用広視野角偏光フィルムの製造方法、に関する。
【００１７】
かかる方法により、前記薄膜軽量化され、耐熱性の良好な偏光層を効率良く形成することができ、さらにこれに位相差フィルムや輝度向上フィルムを積層することにより液晶表示用広視野角偏光フィルムを製造できる。
【００１８】
さらに、本発明は、前記液晶表示用広視野角偏光フィルムの液晶パネルのガラス基板貼着面に粘着層が設けられていることを特徴とする液晶表示用広視野角偏光粘着フィルム、に関する。さらに、本発明は、前記液晶表示用広視野角偏光粘着フィルムが液晶パネルの少なくとも片側に貼着されていることを特徴とする液晶表示装置、に関する。
【００１９】
前記広視野角偏光粘着フィルムを貼着した液晶表示装置は、良視認の広視野角を有し、また輝度ムラが少ない。
【発明を実施するための形態】
【００２０】
本発明の広視野角偏光粘着フィルムの一態様は、たとえば、図１に示すように、光学補償フィルム２に偏光層１が粘着剤層を介することなく積層しており、さらに偏光層１に輝度向上フィルム（および／または位相差フィルム）３が積層している。また、偏光層１には保護層４を設けることができる。なお、偏光層１への輝度向上フィルム３の積層は、通常、粘着剤５ａを介して行われる。一方、広視野角偏光粘着フィルムの液晶パネルのガラス基板貼着面となる光学補償フィルム２には粘着層５ｂが設けられている。また、当該粘着層５ｂには離型シート６を設けることができる。
【００２１】
光学補償フィルム２としては、たとえば、高分子フィルムを一軸または二軸延伸処理してなる複屈折性フィルム、支持フィルム上に複屈折を示す液晶性材料からなる光学的異方性層を有する液晶配向フィルムなどがあげられる。光学補償フィルム２の厚さは特に制限されないが、５〜１００μｍ程度が一般的である。これら光学補償フィルム２のなかでも支持フィルム２ｂ上に光学的異方性層２ａを有する液晶配向フィルムが好ましい。図１では、液晶配向フィルム（光学補償フィルム２）の支持フィルム２ｂ側に偏光層１が積層しているが、偏光層１の液晶配向フィルムへの積層は光学的異方性層２ａ側に行うこともできる。
【００２２】
前記複屈折性フィルムとなる高分子素材としては、たとえば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリメチルメタクリレート、ポリアミド、ポリイミド、ポリオレフィン、ポリ塩化ビニル、セルロース系重合体、ノルボルネン系樹脂またはこれらの二元系、三元系各種共重合体、グラフト共重合体、ブレンド物などがあげられる。これら高分子素材は延伸等により配向物（延伸フィルム）となる。具体的には、日東電工株式会社製の商品名ＮＲＦ，ＮＲＺなどがあげられる。
【００２３】
一方、前記支持フィルムは透明ポリマーにより形成され、適宜な透明材料を用いうるが、透明性や機械的強度、熱安定性や水分遮断性などに優れるものが好ましく用いられる。支持フィルムの厚さは特に制限されないが、５〜５０μｍ程度が一般的である。前記支持フィルムを形成する透明ポリマーとしては、例えばポリエチレンテレフタレートやポリエチレンナフタレート等のポリエステル系ポリマー、二酢酸セルロースや三酢酸セルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、あるいは前記ポリマーのブレンド物なども前記透明保護層を形成するポリマーの例としてあげられる。これらのなかでも、三酢酸セルロースが好ましい。
【００２４】
光学的異方性層となる液晶性材料としては、液晶配向性を付与する共役性の直線状原子団（メソゲン）がポリマーの主鎖や側鎖に導入された主鎖型や側鎖型の各種のものなどがあげられる。たとえば、ディスコティック液晶ポリマーやネマチック液晶ポリマー等があげられる。これら液晶性ポリマーによる光学的異方性層の形成は、たとえば、ポリイミドやポリビニルアルコール等の薄膜の表面をラビング処理したもの、酸化珪素を斜方蒸着したものなどの配向処理面上に液晶性ポリマーの溶液を展開して熱処理することにより行われる。光学的異方性層の厚さは、０．１〜１０μｍ程度が好ましい。
【００２５】
光学補償フィルムとしては、特に三酢酸セルロースフィルムからなる支持フィルムに液晶ポリマーを配向した液晶配向フィルムが好ましい。このような液晶配向フィルムとしては、たとえば、富士写真フイルム株式会社製の商品名ＷＶＡＯ２Ａなどがあげられる。
【００２６】
偏光層１の形成材料には、二色性染料を含有するリオトロピック液晶溶液や二色性染料を含有する液晶性ポリマー溶液などが好適に用いられる。リオトロピック液晶、液晶性ポリマーは特に制限されず各種のものが用いられる。二色性染料は、入射光に対して分子の長軸と短軸とで異なる吸光度を呈するものであり、液晶ポリマー等の一軸配向に合わせて分子の長軸が該所定の方向に整列しており、入射光に含まれる振動成分を選択的に吸収透過して偏光に変換する。二色性染料は、たとえば、入射光の可視波長全域に渡って二色性を備える様に調合された組成物を用いることができ、チエノチアゾール環を有するジスアゾ系の二色性染料、ベンゾチアゾール環を有するトリスアゾ系の二色性染料、特定のアゾ系の二色性染料等があげられる。また前記二色性染料は特定色に対してのみ二色性を有し、特定色の入射光を偏光に変換するものであってもよい。二色性染料は、前記溶液中、１〜２０重量％程度用いるのが好ましい。
【００２７】
偏光層１の形成にあたっては、前記二色性染料とリオトロピック液晶または液晶性ポリマーを溶媒に溶解した溶液を調製する。たとえば、リオトロピック液晶は水溶液として用いられ、液晶性ポリマーは有機溶媒に溶解した溶液として用いられる。
【００２８】
次いで、光学補償フィルム２上に、キャスティング方式、スピンコート方式等の適宜な塗工方式で前記偏光層形成材料（溶液）をコーティングし、加熱して薄膜を形成する。薄膜は０．１〜１５μｍ程度とするのが好ましい。なお、偏光層形成材料がリオトロピック液晶溶液の場合には光学補償フィルム２を配向処理することは特に必要でなく、光学補償フィルム２に直接偏光層を形成することができるが、偏光層形成材料として液晶性ポリマー溶液を用いる場合には光学補償フィルム２は予め配向処理をしておく。配向処理方法は特に制限されないが、たとえば、ポリイミドやポリビニルアルコール等の薄膜を形成し、その表面をラビング処理すること等により行われる。
【００２９】
なお、前記偏光層１に用いられる好適な二色性染料や液晶ポリマーの構造、組成、作製方法等は特表平８−５１１１０９号公報、ＷＯ９７／３９３８０号公報、日東技報Ｖｏ１３５，Ｎｏ．１，ｐ７９（１９９７）、特開平１１−１０１９６４号公報等に詳しく述べられている。
【００３０】
前記偏光層１の表面には保護層４を設けることができる。保護層４は偏光層の上に硬質表面を形成して視認を阻害する擦り傷の発生防止を目的としている。硬質素材としては、光学補償機能を阻害する物でなければ特に制限されない。たとえば、透明フィルムによる保護層４を設けることができる。透明フィルムの形成材料としては光学補償フィルムに用いる支持フィルムと同様のものを使用できる。透明フィルムとしては三酢酸セルロースが好ましい。また保護層４は、透明な硬質膜を形成する適当な架橋樹脂にて形成できる。例えば、ウレタンアクリル系、エポキシ系の紫外線硬化樹脂などを好ましく用いることができる。なお、透明フィルムにより保護層４を積層する場合は通常接着剤（図示せず）を介して行われるが、前記架橋樹脂にて保護層を形成する場合には偏光層上への保護層の積層に接着剤は必要とされない。
【００３１】
輝度向上フィルムとしては、たとえば、コレステリック液晶の円偏光を使ったものがあげられる。具体的には、日東電工株式会社製の商品名ＰＣＦ３５０やＭｅｒｃｋ株式会社製の商品名Ｔｒａｎｓｍａｘなどがあげられる。また、多層界面の反射の直線偏光を使ったものとしては３Ｍ株式会社製の商品名Ｄ−ＢＥＦなどがあげられる。
【００３２】
位相差フィルムとしては、高分子素材を一軸または二軸延伸処理してなる複屈折性フィルムや液晶ポリマーフィルムなどがあげられ、光学補償フィルムと同様のものを使用できる。
【００３３】
なお、前記広視野角偏光フィルムは、さらに、表面に防眩シート、拡散シート、反射防止膜や保護板などの適宜な光学層を適宜に積層でき、その他、保護層、位相差フィルム、輝度向上フィルム等を組み合わせることができる。
【００３４】
粘着層５ａ、ｂを構成する粘着剤としては、ゴム系粘着剤、アクリル系粘着剤、シリコーン系粘着剤等の各種のものを例示できるが、これらのなかでもアクリル系粘着剤が好ましく、そのベースポリマーの重量平均分子量は、３０万〜２５０万程度であるのが好ましい。なお、粘着層５ａ、ｂ以外の粘着層の形成にも同様の粘着剤を使用できる。
【００３５】
アクリル系粘着剤のベースポリマーであるアクリル系重合体に使用されるモノマーとしては、各種アルキル（メタ）アクリレート｛（メタ）アクリレートとはアクリレートおよび／またはメタクリレートをいい、以下（メタ）とは同様の意味である。｝を使用できる。かかるアルキル（メタ）アクリレートの具体例としては、たとえば、メチル（メタ）アクリレート、エチル（メタ）アクリレート、ブチル（メタ）アクリレート、２−エチルヘキシル（メタ）アクリレート等を例示でき、これらを単独もしくは組合せて使用できる。これらのなかでもベースポリマーのモノマーユニットとして、ブチルアクリレートを３０重量％以上用いたものが、ベースポリマーの緩和弾性率を調整してベースポリマーが粘着性を示すように設定することができ好ましい。
【００３６】
また、得られるアクリル系重合体に極性を付与するために前記アルキル（メタ）アクリレートの一部に代えて（メタ）アクリル酸を少量使用することが好ましい。さらに、架橋性単量体としてグリシジル（メタ）アクリレート、２−ヒドロキシエチル（メタ）アクリレート、Ｎ−メチロール（メタ）アクリルアミド等も併用しうる。更に所望により、アクリル系重合体の粘着特性を損なわない程度において他の共重合可能な単量体、たとえば酢酸ビニル、スチレン等を併用しうる。
【００３７】
前記アクリル系ポリマーの製造は、各種公知の方法により製造でき、たとえば、バルク重合法、溶液重合法、懸濁重合法等のラジカル重合法を適宜選択できる。ラジカル重合開始剤としては、アゾ系、過酸化物系の各種公知のものを使用できる。前記製造法のなかでも溶液重合法が好ましく、アクリル系ポリマーの溶媒としては一般に酢酸エチル、トルエン等の極性溶剤が用いられる。
【００３８】
ゴム系粘着剤のベースポリマーとしては、たとえば、天然ゴム、イソプレン系ゴム、スチレン−ブタジエン系ゴム、再生ゴム、ポリイソブチレン系ゴム、さらにはスチレン−イソプレン−スチレン系ゴム、スチレン−ブタジエン−スチレン系ゴム等があげられる。シリコーン系粘着剤のベースポリマーとしては、たとえば、ジメチルポリシロキサン、ジフェニルポリシロキサン等があげられる。
【００３９】
また、前記粘着剤は、架橋剤を含有するのが好ましい。架橋剤としては、ポリイソシアネート化合物、ポリアミン化合物、メラミン樹脂、尿素樹脂、エポキシ樹脂等があげられる。さらに、前記粘着剤には、必要に応じて、粘着付与剤、可塑剤、充填剤、酸化防止剤、紫外線吸収剤、シランカップリング剤等を本発明の目的を逸脱しない範囲で各適宜に使用することもできる。
【００４０】
粘着層５ｂの形成は、広視野角偏光フィルムの液晶パネルのガラス基板貼着面に行う。図１では光学補償フィルム２の偏光層１が積層されている面の反対面がガラス基板貼着面となる。粘着層５ｂの形成方法は、特に制限されず、広視野角偏光フィルムの前記ガラス基板貼着面に粘着剤（溶液）を塗布し乾燥する方法、粘着層５ｂを設けた離型シート６により広視野角偏光フィルムに転写する方法等があげられる。粘着層５ａ、その他の粘着層の形成も粘着層５ｂの形成と同様の手段を採用できる。粘着層５ａ、ｂ（乾燥膜厚）は厚さ、特に限定されないが、１０〜４０μｍ程度とするのが好ましい。
【００４１】
なお、離型シート６の構成材料としては、紙、ポリエチレン、ポリプロピレン、ポリエチレンテレフタレート等の合成樹脂フィルム等があげられる。離型シート６の表面には、粘着剤層５からの剥離性を高めるため、必要に応じてシリコーン処理、長鎖アルキル処理、フッ素処理な剥離処理が施されていても良い。
【００４２】
液晶表示装置の形成は、従来の方法に準じて行うことができる。広視野角偏光粘着フィルムは液晶パネルの片側又は両側に設置することができる。また、液晶表示装置には、照明システムにバックライトあるいは反射板を用いたものなどを適宜に形成することができる。
【実施例】
【００４３】
以下に、実施例によって本発明を具体的に説明するが、本発明はそれによって何等限定されるものではない。
【００４４】
製造例１
光学補償フィルムとして、三酢酸セルロースフィルムを支持フィルムとした液晶配向フィルム（富士写真フイルム株式会社製ＷＶフィルム）を用いた。次いで、当該光学補償フィルムの支持フィルム側に、二色性染料を含むリオトロピック液晶水溶液（ＬＣＰｏｌａｒｉｚｅｒ；ＯｐｔｉｖａＩｎｃ．製，固形分濃度；８．７重量％）をワイヤバー（Ｎｏ．７）にてコーティングした後、８０℃にて乾燥させ、厚さ１．３μｍの偏光層を形成し、偏光層を有する光学補償フィルムを得た。この光学補償偏光フィルムの厚みを測定したところ、厚みは１１０μｍであり、単体透過率は４０％、偏光度は９０％であった。なお、単体透過率、偏光度は、村上色彩研究所製の分光光度計ＤＯＴ−３により測定した値である。
【００４５】
製造例２
光学補償フィルムとして、三酢酸セルロースフィルムを支持フィルムとした液晶配向フィルム（富士写真フイルム株式会社製ＷＶフィルム）を用いた。当該光学補償フィルムの支持フィルム側にポリビニルアルコール層を設け、さらに前記ラビング処理した。
【００４６】
別途、下記化１、
【化１】
2010026529.tif 000003
で示される側鎖型液晶ポリマー２６重量部、株式会社日本感光色素研究所製Ｇ−２０２染料０．３７重量部、同社製Ｇ−２０７染料０．７３重量部、同社製Ｇ−４２９染料１．４６重量部およびテトラクロロエタン１００重量部を混合して均一な溶液を作製した。当該溶液を前記光学補償フィルムのラビング処理層上に、スピンコート法によってコーティングした後、１００℃にて熱処理して、前記液晶ポリマーを配向させ、厚さ１．５μｍの偏光層を形成し、偏光層を有する光学補償フィルムを得た。
【００４７】
さらに、偏光層上に、下式化２、
【化２】
2010026529.tif 000004
で表わされるウレタンアクリル系樹脂を塗布した後、紫外線硬化して、厚さ５μｍの架橋樹脂からなる保護層を形成した。この光学補償偏光フィルムの厚みを測定したところ、厚みは１１５μｍであり、単体透過率は３８％、偏光度は８８％であった。
【００４８】
実施例１、２
製造例１、２で作製した光学補償偏光フィルムに２５μｍの粘着層（アクリル系粘着剤）を介して、輝度向上フィルム（日東電工株式会社製，ＰＣＦ３５０）をそれぞれ貼り合せて本発明の広視野角偏光フィルムを得た。
【００４９】
（輝度ムラ）
図２に示すように、ガラス板（１．１ｍｍ）Ｃの片面に、実施例で得られた広視野角偏光フィルムＡの光学補償フィルム側を、２５μｍの粘着層（アクリル系粘着剤）５ｂを介して、一方、ガラス板Ｃの他の片面には、製造例で得られた光学補償偏光フィルムＢの光学補償フィルム側を、２５μｍの粘着層（アクリル系粘着剤）を介して、クロスニコルになるようにそれぞれ貼り合せた。
【００５０】
これを８０℃で２４時間保管したのち、図３に示す面内（縦２３０ｍｍ×横３１０ｍｍ）９点の透過率を測定し（トプコン社製，輝度計ＢＭ−５）、当該透過率（％）の最大値と最小値の差を求めた。結果を表１に示す。
【００５１】
比較例１
偏光板（日東電工社製，厚さ２１５μｍ）を準備し、これの両面に光学補償フィルム（富士写真フイルム株式会社製ＷＶフィルム）と輝度向上フィルム（日東電工株式会社製，ＰＣＦ３５０）を２５μｍの粘着層（アクリル系粘着剤）にてそれぞれを貼り合せ広視野角偏光フィルムを得た。得られた広視野角偏光フィルムを用いて前記輝度ムラを求めた。結果を表１に示す。なお、光学補償偏光フィルムＢとしては、前記偏光板の片面に前記光学補償フィルムを貼り付けたものを用いた。
【００５２】
【表１】
2010026529.tif 000005
【図面の簡単な説明】
【００５３】
【図１】本発明の広視野角偏光粘着フィルムの断面図である。
【図２】輝度ムラを測定したサンプルの概念図である。
【図３】輝度ムラを測定のためのサンプルの透過率測定箇所である。
【符号の説明】
【００５４】
１  偏光層
２  光学補償フィルム
３  輝度向上フィルムおよび／または位相差フィルム
４  保護層
５  粘着層
Ａ  広視野角偏光フィルム
Ｂ  光学補償偏光フィルム
【図１】
2010026529.tif 000006
【図２】
2010026529.tif 000007
【図３】
2010026529.tif 000008